(57)【特許請求の範囲】
【請求項１】
Ｎａ２ＣＯ３及びＫ２ＣＯ３から選ばれる少なくとも１種の炭酸化合物（Ａ１）を含み、細孔直径が０．０５μｍ〜１０μｍの範囲にある細孔容積が０．１０ｍＬ／ｇ〜０．３０ｍＬ／ｇであり、かつ、圧壊強度が１．８ｋｇｆ〜１０．０ｋｇｆである、成形体。
【請求項２】
前記炭酸化合物（Ａ１）の含有率が７０質量％以上である、請求項１に記載の成形体。
【請求項３】
ＮａｎＹ又はＫｎＹ（式中のＹはＳＯ４、ＳｉＯ３、Ｆ、Ｃｌ、又はＢｒであり、ｎはＹの価数によって決定される１又は２の整数である。）で表される少なくとも１種の化合物（Ｂ１）を更に含む、請求項１又は請求項２に記載の成形体。
【請求項４】
前記細孔容積が０．１４ｍＬ／ｇ〜０．２８ｍＬ／ｇであり、かつ、前記圧壊強度が２．２ｋｇｆ〜８．５ｋｇｆである、請求項１〜請求項３のいずれか１項に記載の成形体。
【請求項５】
前記炭酸化合物（Ａ１）がＫ２ＣＯ３である、請求項１〜請求項４のいずれか１項に記載の成形体。
【請求項６】
グラファイト（Ｃ）を更に含む、請求項１〜請求項５のいずれか１項に記載の成形体。
【請求項７】
請求項１〜請求項６のいずれか１項に記載の成形体にアルカリ金属（Ｄ）を担持して得られる、α−オレフィン二量化用触媒。
【請求項８】
請求項７に記載のα−オレフィン二量化用触媒の存在下でα−オレフィンの二量化反応を行う、α−オレフィン二量体の製造方法。
【請求項９】
ＡＨＣＯ３（式中のＡはＮａ又はＫである。）で表される少なくとも１種の炭酸水素化合物（Ａ）１０質量部〜１００質量部と、
ＢｎＸ（式中のＢはＮａ又はＫであり、ＸはＣＯ３、ＳＯ４、ＳｉＯ３、Ｆ、Ｃｌ、又はＢｒであり、ｎはＸの価数によって決定される１又は２の整数である。）で表される少なくとも１種の化合物（Ｂ）０質量部〜９０質量部と、
を含んでなる混合物（（Ａ）と（Ｂ）との合計１００質量部）を成形した後、１００℃〜５００℃の温度で熱処理し、前記炭酸水素化合物（Ａ）の９７質量％以上を熱分解する、請求項１に記載の成形体の製造方法。
【請求項１０】
前記混合物が水を含有しない、請求項９に記載の成形体の製造方法。
【請求項１１】
前記混合物の成形を打錠成形で行う、請求項９又は請求項１０に記載の成形体の製造方法。
【請求項１２】
前記混合物の体積統計値でのメジアン径（ｄ５０）が５μｍ〜６００μｍの範囲にある、請求項９〜請求項１１のいずれか１項に記載の成形体の製造方法。
【請求項１３】
前記混合物中、粒子径４０μｍ以下の粒子の含有率が３質量％〜３０質量％である、請求項９〜請求項１２のいずれか１項に記載の成形体の製造方法。
【発明の詳細な説明】
【技術分野】
【０００１】
本発明は、触媒担体として有用な成形体及びその製造方法、該成形体を用いて製造されるα−オレフィン二量化用触媒、並びに該触媒を用いたα−オレフィン二量体の製造方法に関する。
【背景技術】
【０００２】
４−メチル−１−ペンテンに代表されるα−オレフィンの二量体（共二量体を含む。以下同じ。）は、ポリオレフィン製造用の単量体として利用されている。α−オレフィンの二量化反応（共二量化反応を含む。以下同じ。）によって相応する二量体を製造するための触媒として、多くの塩基性触媒が従来から提案されている。特に、無水カリウム化合物を主成分とする担体にアルカリ金属を担持して得られる触媒が多く用いられている。【０００３】
これらの触媒に関し、活性や目的物質への選択性を更に高くするための研究が継続して行われている。また、初期活性が高くても触媒寿命が充分ではないことから、触媒寿命を延ばすための研究も継続して行われている。例えば、特開昭５８−１１４７３７号公報、特開平３−４２０４３号公報、特開平７−２２２９２７号公報、特開２００６−３２６４１８号公報、特開２００８−１４９２７５号公報、及び米国特許第５０８１０９４号明細書では、使用する無水カリウム化合物の物性や担体の物性を調整することにより、活性の向上、選択性の向上、触媒寿命の改良が進められてきている。
【発明の概要】
【発明が解決しようとする課題】
【０００４】
本発明者らは、上記特許文献に代表される触媒について、種々の検討を行った。その結果、特開昭５８−１１４７３７号公報、特開平３−４２０４３号公報、特開平７−２２２９２７号公報、特開２００６−３２６４１８号公報、及び特開２００８−１４９２７５号公報に開示されている触媒は、活性の向上や選択性の向上についてはある程度の改善効果がみられるものの、長期の反応において触媒担体が崩壊し、運転継続が困難になる傾向にあることが明らかとなった。
また、米国特許第５０８１０９４号明細書に開示されている炭酸水素カリウムを含む担体を用いた触媒は、紛体状であるため工業生産に適さないものであった。米国特許第５０８１０９４号明細書には、担体をペレット状等に成形してもよいことの開示があるものの、成形に水を用いるため炭酸水素カリウムが溶解し、成形金型への充填がスムーズにできず、成形体の物性が不均一となることが推定された。【０００５】
そこで、本発明が解決しようとする課題は、α−オレフィン二量化反応中に崩壊し難く、長期間にわたり安定的に反応を継続することができ、反応活性が高く、反応選択率も高い、α−オレフィン二量化用触媒の担体に用いられる高強度かつ多孔性の成形体、及びその製造方法を提供することである。更に、本発明が解決しようとする課題は、当該成形体を用いたα−オレフィン二量化用触媒、及び該触媒を用いたα−オレフィン二量体の製造方法を提供することである。
【課題を解決するための手段】
【０００６】
本発明者らは上記課題を解決するために検討を重ねた結果、炭酸ナトリウム及び炭酸カリウムの少なくとも１種を含み、特定の細孔容積及び圧壊強度をもつ成形体を触媒担体に用いることによって、上記課題を解決できることを見出した。また、触媒担体に用いられる成形体の原料に炭酸水素化合物を含有させ、この原料を成形して特定の温度で熱処理することにより、上記の特定の成形体が得られ、上記課題が解決できることを見出し、本発明を完成させた。【０００７】
上記課題を解決するための手段は以下のとおりである。
［１］  Ｎａ２ＣＯ３及びＫ２ＣＯ３から選ばれる少なくとも１種の炭酸化合物（Ａ１）を含み、細孔直径が０．０５μｍ〜１０μｍの範囲にある細孔容積が０．１０ｍＬ／ｇ〜０．３０ｍＬ／ｇであり、かつ、圧壊強度が１．８ｋｇｆ〜１０．０ｋｇｆである、成形体。
［２］  上記炭酸化合物（Ａ１）の含有率が７０質量％以上である、上記［１］に記載の成形体。
［３］  ＮａｎＹ又はＫｎＹ（式中のＹはＳＯ４、ＳｉＯ３、Ｆ、Ｃｌ、又はＢｒであり、ｎはＹの価数によって決定される１又は２の整数である。）で表される少なくとも１種の化合物（Ｂ１）を更に含む、上記［１］又は［２］に記載の成形体。
［４］  上記細孔容積が０．１４ｍＬ／ｇ〜０．２８ｍＬ／ｇであり、かつ、上記圧壊強度が２．２ｋｇｆ〜８．５ｋｇｆである、上記［１］〜［３］のいずれか１項に記載の成形体。
［５］  上記炭酸化合物（Ａ１）がＫ２ＣＯ３である、上記［１］〜［４］のいずれか１項に記載の成形体。
［６］  グラファイト（Ｃ）を更に含む、上記［１］〜［５］のいずれか１項に記載の成形体。
［７］  上記［１］〜［６］のいずれか１項に記載の成形体にアルカリ金属（Ｄ）を担持して得られる、α−オレフィン二量化用触媒。
［８］  上記［７］に記載のα−オレフィン二量化用触媒の存在下でα−オレフィンの二量化反応を行う、α−オレフィン二量体の製造方法。
［９］  ＡＨＣＯ３（式中のＡはＮａ又はＫである。）で表される少なくとも１種の炭酸水素化合物（Ａ）１０質量部〜１００質量部と、
ＢｎＸ（式中のＢはＮａ又はＫであり、ＸはＣＯ３、ＳＯ４、ＳｉＯ３、Ｆ、Ｃｌ、又はＢｒであり、ｎはＸの価数によって決定される１又は２の整数である。）で表される少なくとも１種の化合物（Ｂ）０質量部〜９０質量部と、
を含んでなる混合物（（Ａ）と（Ｂ）との合計１００質量部）を成形した後、１００℃〜５００℃の温度で熱処理し、上記炭酸水素化合物（Ａ）の９７質量％以上を熱分解する、上記［１］に記載の成形体の製造方法。
［１０］  上記混合物が水を含有しない、上記［９］に記載の成形体の製造方法。
［１１］  上記混合物の成形を打錠成形で行う、上記［９］又は［１０］に記載の成形体の製造方法。
［１２］  上記混合物の体積統計値でのメジアン径（ｄ５０）が５μｍ〜６００μｍの範囲にある、上記［９］〜［１１］のいずれか１項に記載の成形体の製造方法。
［１３］  上記混合物中、粒子径４０μｍ以下の粒子の含有率が３質量％〜３０質量％である、上記［９］〜［１２］のいずれか１項に記載の成形体の製造方法。
【発明の効果】
【０００８】
本発明の成形体は、高強度かつ多孔性である。該成形体をα−オレフィン二量化用触媒の担体に用いたα−オレフィン二量化用触媒は、公知の触媒に比べて反応活性が高く、反応選択率も高く、更には反応中に崩壊し難く触媒寿命を著しく改善することができる。
【図面の簡単な説明】
【０００９】
【図１】実施例１における熱処理前の成形体と熱処理後の成形体との細孔分布の測定結果を示す図である。
【発明を実施するための形態】
【００１０】
以下、本発明の成形体及びその製造方法、該成形体を用いて製造されるα−オレフィン二量化用触媒、並びに該触媒を用いたα−オレフィン二量体の製造方法について説明する。
なお、本明細書において「〜」を用いて示された数値範囲は、特に断らない限り、「〜」の前後に記載される数値をそれぞれ最小値及び最大値として含む範囲を示す。
また、本明細書における圧壊強度の単位［ｋｇｆ］は、１ｋｆｇ＝９．８Ｎの関係式により［Ｎ］に変換可能である。
【００１１】
＜成形体＞
本発明の成形体は、Ｎａ２ＣＯ３及びＫ２ＣＯ３から選ばれる少なくとも１種の炭酸化合物（Ａ１）を含み、細孔直径が０．０５μｍ〜１０μｍの範囲にある細孔容積が０．１０ｍＬ／ｇ〜０．３０ｍＬ／ｇであり、かつ、圧壊強度が１．８ｋｇｆ〜１０．０ｋｇｆである。
【００１２】
上記細孔容積が０．１０ｍＬ／ｇ以上であることにより、アルカリ金属の担持量を多くすることができ、上記細孔容積が０．３０ｍＬ／ｇ以下であることにより、成形体の強度を高めることができる。
また、上記圧壊強度が１．８ｋｇｆ以上であることにより、触媒寿命を改善することができ、上記圧壊強度が１０．０ｋｇｆ以下であることにより、細孔容積の減少を抑えることができる。
【００１３】
細孔直径が上記範囲にある細孔容積は、一般的には水銀ポロシメーターを用いて水銀圧入法で測定することができる。細孔容積は好ましくは０．１４ｍＬ／ｇ〜０．２８ｍＬ／ｇであり、より好ましくは０．１５ｍＬ／ｇ〜０．２５ｍＬ／ｇである。細孔容積は、成形体の原料となる混合物中における炭酸水素化合物（Ａ）の配合比率により調整可能である。また、後述する打錠成形体密度を調整することによっても細孔容積を調整可能である。
【００１４】
本明細書において圧壊強度は、成形体の半径方向の強度を示す。後述する、ヌードル状、円柱状、コンベックス状、リング状、及び球状のいずれも半径方向に相当する方向が存在するが、半径方向に相当する方向のない形状の成形体の場合、最も弱い方向の強度を圧壊強度とする。なお、圧壊強度は、造粒物の耐圧強度を表す物性として一般的に知られており、通常、ペレット、タブレット等の成型体１個を胴方向に加圧し、圧壊する時の力を測定するものである。ＪＩＳ  Ｚ８８４１「造粒物−強度試験法」には試験方法の規定がある。
圧壊強度は好ましくは１．８ｋｇｆ〜８．５ｋｇｆであり、より好ましくは２．２ｋｇｆ〜８．５ｋｇｆであり、更に好ましくは４．６ｋｇｆ〜８．４ｋｇｆである。
【００１５】
本発明の成形体は、ＮａｎＹ又はＫｎＹ（式中のＹはＳＯ４、ＳｉＯ３、Ｆ、Ｃｌ、又はＢｒであり、ｎはＹの価数によって決定される１又は２の整数である。）で表される少なくとも１種の化合物（Ｂ１）を更に含んでいてもよい。
また、本発明の成形体は、グラファイト（Ｃ）を更に含んでいてもよい。
【００１６】
以下、成形体の各構成要素につき説明する。
【００１７】
〔Ｎａ２ＣＯ３及びＫ２ＣＯ３から選ばれる少なくとも１種の炭酸化合物（Ａ１）〕
炭酸化合物（Ａ１）は、炭酸ナトリウム（Ｎａ２ＣＯ３）及び炭酸カリウム（Ｋ２ＣＯ３）から選ばれ、いずれか１種のみであってもよく、２種であってもよい。２種である場合、その混合割合は特に限定されない。炭酸化合物（Ａ１）としてはＫ２ＣＯ３が好ましい。
炭酸化合物（Ａ１）の含有率は、７０質量％以上であることが好ましく、８０質量％以上であることがより好ましく、９０質量％以上であることが更に好ましい。
【００１８】
〔ＮａｎＹ又はＫｎＹで表される少なくとも１種の化合物（Ｂ１）〕
ＮａｎＹ又はＫｎＹで表される式中のＹはＳＯ４、ＳｉＯ３、Ｆ、Ｃｌ、又はＢｒであり、ｎはＹの価数によって決定される１又は２の整数である。すなわち、化合物（Ｂ１）は、ナトリウム又はカリウムの、硫酸塩、亜硫酸塩、フッ化物、塩化物、又は臭化物である。化合物（Ｂ１）としては、ＮａｎＹ又はＫｎＹで表される化合物のいずれか１種であってもよく、２種以上であってもよい。２種以上である場合、その混合割合は特に限定されない。
成形体中に化合物（Ｂ１）が含まれる場合、その含有率は０質量％超３０質量％以下であることが好ましく、０質量％超２０質量％以下であることがより好ましく、０質量％超１０質量％以下であることが更に好ましい。
【００１９】
〔グラファイト（Ｃ）〕
成形体に含まれてもよいグラファイト（Ｃ）としては、「混合物の成形」の項で後述するグラファイト（Ｃ）に相当する。成形体の原料となる混合物に添加されたグラファイト（Ｃ）は、熱処理温度及び雰囲気によっては酸化することもありうるが、原料に添加されたグラファイト（Ｃ）のうち任意の量が成形体中に残存していてよい。
成形体中にグラファイト（Ｃ）が含まれる場合、その含有率は０質量％超１０質量％以下であることが好ましく、０質量％超５質量％以下であることがより好ましい。
【００２０】
＜成形体の製造方法＞
本発明の成形体の製造方法は、ＡＨＣＯ３で表される少なくとも１種の炭酸水素化合物（Ａ）１０質量部〜１００質量部と、ＢｎＸで表される少なくとも１種の化合物（Ｂ）０質量部〜９０質量部と、を含んでなる混合物（（Ａ）と（Ｂ）との合計１００質量部）を成形した後、１００℃〜５００℃の温度で熱処理し、上記炭酸水素化合物（Ａ）の９７質量％以上を熱分解するものである。
【００２１】
以下、該成形体の原料及び製造条件について詳説する。
【００２２】
〔ＡＨＣＯ３で表される少なくとも１種の炭酸水素化合物（Ａ）〕
ＡＨＣＯ３で表される式中のＡはＮａ又はＫである。すなわち、炭酸水素化合物（Ａ）は、炭酸水素ナトリウム及び炭酸水素カリウムから選ばれる少なくとも１種の化合物である。炭酸水素化合物（Ａ）としては、ＡＨＣＯ３で表される化合物のいずれか１種であってもよく、２種以上であってもよい。２種以上である場合、その混合割合は特に限定されない。
【００２３】
なお、本発明の製造方法では、後述するとおり熱処理工程が必須となる。炭酸水素化合物（Ａ）は当該工程において熱分解する化合物であることが特徴である。
【００２４】
上記炭酸水素化合物の中でも特に、式中のＡがＫである炭酸水素カリウムが好ましく用いられる。
【００２５】
〔ＢｎＸで表される少なくとも１種の化合物（Ｂ）〕
ＢｎＸで表される式中のＢはＮａ又はＫであり、ＸはＣＯ３、ＳＯ４、ＳｉＯ３、Ｆ、Ｃｌ、又はＢｒであり、ｎはＸの価数によって決定される１又は２の整数である。すなわち、化合物（Ｂ）は、ナトリウム又はカリウムの、炭酸塩、硫酸塩、亜硫酸塩、フッ化物、塩化物、又は臭化物である。化合物（Ｂ）としては、ＢｎＸで表される化合物のいずれか１種であってもよく、２種以上であってもよい。２種以上である場合、その混合割合は特に限定されない。
【００２６】
上記化合物の中でも特に、式中のＢがＫであり、ＸがＣＯ３であり、ｎが２である炭酸カリウムが好ましく用いられる。
【００２７】
〔混合物〕
本発明の成形体の原料となる混合物は、上記炭酸水素化合物（Ａ）と上記化合物（Ｂ）とを含んでなる。炭酸水素化合物（Ａ）と化合物（Ｂ）との合計１００質量部当たり、炭酸水素化合物（Ａ）は１０質量部〜１００質量部であり、３０質量部〜１００質量部であることが好ましく、４０質量部〜１００質量部であることがより好ましい。また、炭酸水素化合物（Ａ）と化合物（Ｂ）との合計１００質量部当たり、化合物（Ｂ）は０質量部〜９０質量部であり、０質量部〜７０質量部であることが好ましく、０質量部〜６０質量部であることがより好ましい。
【００２８】
なお、本発明において化合物（Ｂ）は０質量部の場合、すなわち混合物中に化合物（Ｂ）が含まれない場合を包含する。この理由は前述のとおり、炭酸水素化合物（Ａ）が熱処理工程により熱分解すると炭酸化合物（Ａ１）に相当する化合物が成形体中に存在することになり、後述するα−オレフィン二量化用触媒の担体として好適に用いられるものになるからである。
【００２９】
また、炭酸水素化合物（Ａ）と化合物（Ｂ）との合計１００質量部当たり、ＢｎＸで表される式中のＸがＳＯ４、ＳｉＯ３、Ｆ、Ｃｌ、又はＢｒである化合物は、３０質量部以下であることが好ましく、２０質量部以下であることがより好ましく、１０質量部以下であることが更に好ましい。
【００３０】
本発明の成形体の原料となる混合物は、上記細孔容積が０．１０ｍＬ／ｇ〜０．３０ｍＬ／ｇであり、かつ、上記圧壊強度が１．８ｋｇｆ〜１０．０ｋｇｆである成形体が得られる限り、上記炭酸水素化合物（Ａ）及び上記化合物（Ｂ）以外の他の化合物を含んでいてもよい。このような他の化合物の例としては炭酸水素アンモニウムが挙げられる。混合物が炭酸水素アンモニウムを含むことにより、成形体の細孔容積を大きくすることができる。
【００３１】
本発明の製造方法においては、炭酸水素カリウム１０質量部〜１００質量部と炭酸カリウム０質量部〜９０質量部とを合計量が１００質量部となるように混合した混合物を用いることが特に好ましい。
【００３２】
〔混合物の特徴〕
上記炭酸水素化合物（Ａ）と上記化合物（Ｂ）とを含んでなる混合物は、体積統計値でのメジアン径（ｄ５０）が５μｍ〜６００μｍであることが好ましく、２０μｍ〜５００μｍであることがより好ましく、５０μｍ〜４５０μｍであることが更に好ましく、５０μｍ〜３００μｍであることが特に好ましい。
【００３３】
上記範囲のメジアン径を有する粉体は、良好な流動性を有することから安定に成形体を製造することが可能である。
【００３４】
また、上記炭酸水素化合物（Ａ）と上記化合物（Ｂ）とを含んでなる混合物は、粒子径４０μｍ以下の粒子の含有率が３質量％〜３０質量％であることが好ましい。
一般的に、小粒径の粒子は打錠成形時に粒子の動きが悪いために排除されることが望ましいことが知られているが、粒子径４０μｍ以下の粒子の含有率を上記範囲内とすることにより、より高い成形体強度を得ることができる。また、粒子径４０μｍ以下の粒子の含有率が上記範囲内であれば、成形体原料の流動性が確保され、混合物を成形する際、途中に詰まるなどしてブロッキングを起こしにくく、均一に充填できる。なお、炭酸水素化合物（Ａ）の粒径分布と化合物（Ｂ）の粒径分布とに違いがあっても、混合後に全体として粒子径４０μｍ以下の粒子の含有率が上記範囲内となっていればよい。
【００３５】
〔混合物の成形〕
本発明において、混合物の成形法としては特に限定されず、押出成形、圧縮成形、造粒成形等の方法が採用される。上記炭酸水素化合物（Ａ）は水に溶解するため、混合物には水を添加しないこと（すなわち、混合物が水を含有しないこと）が好ましい。
【００３６】
押出成形する場合には、上記混合物に液体を加えて形状を維持できる程度の粘度を持たせた成形原料を、型に通して成形する。上記炭酸水素化合物（Ａ）は水に溶解するため、押出成形を行う際には、炭酸水素化合物（Ａ）が溶解しない溶媒（有機溶媒等）を使うことが好ましい。
【００３７】
圧縮成形する場合には、通常、上記混合物を型となる臼に充填し、杵で圧縮して成形する。
【００３８】
本発明において成形法としては、成形体の原料となる混合物の性状から、圧縮成形が好ましく、特に打錠成形が好ましい。打錠成形を行う場合、上述した混合物の特徴を満たす原料を用いると、臼の中に原料が均一に充填されるため、密度のばらつきが小さい成形体が得られる傾向にある。
【００３９】
また、打錠成形を行う場合、臼と杵との動きを滑らかにする目的で、炭酸水素化合物（Ａ）と化合物（Ｂ）とを含む混合物に、必要に応じてグラファイト（Ｃ）を添加することができる。グラファイト（Ｃ）の性状については特に制限はなく、一般に打錠時の滑材として使われるものであればいずれのものでも構わない。一般に使用されるのは、体積統計値でのメジアン径（ｄ５０）が５μｍ〜５００μｍの範囲にあって、ＢＥＴ法で測定した比表面積が０．１ｍ２／ｇ〜３００ｍ２／ｇの広い範囲のものである。グラファイト（Ｃ）は、天然グラファイトであっても人造グラファイトであってもよい。
【００４０】
成形体の原料となる混合物へのグラファイト（Ｃ）の添加量は、打錠成形が行える範囲であれば任意に設定することができるが、混合物１００質量部当たり０．３質量部〜１０質量部であることが好ましく、０．５質量部〜５質量部であることがより好ましい。グラファイトの添加量がこの範囲内であれば、添加量が多すぎて成形体の強度が低下する問題が生じることは殆どない。また、添加量が少なすぎて臼や杵との摩擦が大きくなり、装置の動きが悪くなって成形体の密度が安定しない等の問題が生じることも殆どない。したがって、良好に成形することが可能となる。
打錠成形体密度は、好ましくは１．６ｇ／ｍＬ〜２．３ｇ／ｍＬであり、より好ましくは１．８ｇ／ｍＬ〜２．２ｇ／ｍＬである。打錠成形体密度は、圧縮強度を制御することにより調整できる。
【００４１】
成形体の大きさ及び形状には特に制限はない。成形装置等の条件によって種々選択され、ヌードル状、円柱状、コンベックス状、リング状、及び球状のいずれも取りうる。打錠成形する場合には、円柱状、コンベックス状、及びリング状が好ましく、成形のしやすさや強度の観点から円柱状がより好ましい。打錠機は市販されているものが使用でき、ロータリー式でもプレス式でもよく、適宜、生産量に応じて最適なスケールの装置が選択できる。成形体を円柱状とする場合、通常、直径２ｍｍ〜５ｍｍ、高さ２ｍｍ〜６ｍｍに成形される。成形体の大きさがこの範囲であれば、成形体が小さすぎて打錠数が増え、生産性が低下しコスト高になる問題が生じることは少なくなる。また、成形体が大きすぎて触媒担体として利用した場合に反応系内での原料及び生成物の拡散が遅くなり、反応活性及び選択性が低下する問題が生じることも少なくなる。
【００４２】
〔熱処理工程〕
上記成形法により得られた成形体は、熱処理工程を経て最終的に本発明の成形体となる。
【００４３】
当該熱処理工程の温度は１００℃〜５００℃であり、好ましくは１５０℃〜４５０℃であり、より好ましくは１８０℃〜４００℃である。当該温度は、使用する炭酸水素化合物（Ａ）の種類によって任意に決めることができる。なお、炭酸水素化合物（Ａ）に相当する炭酸水素ナトリウム、炭酸水素カリウムの分解開始温度は、それぞれ、２７０℃、１００℃である。
熱処理により、炭酸水素化合物（Ａ）の９７質量％以上、好ましくは９８質量％以上、より好ましくは９９質量％以上が熱分解される。
熱分解率は、熱処理工程の温度及び熱処理時間により調整される。熱処理温度が比較的低い場合は、熱処理時間を長くすることにより上記の熱分解率を得ることができる。炭酸水素化合物（Ａ）の熱分解率が上記範囲にあることによって、十分な細孔容積を持ち、α−オレフィン二量化用触媒の担体として好ましい成形体を得ることができる。
【００４４】
成形体を熱処理する際は、熱分解によって生成したガスを滞留しないようにしておけば、熱処理装置の仕様に特に制限はない。熱処理装置としては、熱分解によって生成したガスを強制的に排出できるようにしておくことが好ましい。生成したガスを強制的に排出する方法としては、空気、還元ガス、又は不活性ガスを導入することが挙げられる。これらの中で、特に空気を用いることが操作上、望ましい。また、熱処理装置の構造についても特に制限はなく、一般的な加熱炉、電気炉、ベルト炉、熱風循環炉等を用いることができる。
【００４５】
本発明の製造方法では、上記のように原料の成形後に熱処理を行うことで、炭酸水素化合物（Ａ）が熱分解され、生成したガスが除去された部分に空孔が形成される。従来技術では、成形時の圧縮強度を弱め、粒子間に形成される空間を確保することによって多孔質の成形体を得てきたが、その場合、成形体の強度が弱くなる傾向にあった。一方、本発明では、成形体を成形した後に内部に存在する炭酸水素化合物（Ａ）を熱分解することで多孔質の成形体を得る手法を取ることから、従来技術のように強度を犠牲にした成形をする必要はない。本発明の製造方法では、高い強度を得るために圧縮強度を最適化して成形し、その後に多くの細孔を形成できるため、高強度で多孔性の成形体を形成することが可能となる。このような方法によって得られた成形体は驚くべきことに、成形体内部に多数の細孔が存在しているにもかかわらず、熱処理工程前の成形体と比べて強度低下は殆どなく、従来技術で製造された成形体と比べて細孔容積が大きくかつ高い強度の成形体が得られる。
【００４６】
以上のように、本発明の製造方法で製造される成形体は、強度、形状の均一性に優れるため、触媒担体、特にα−オレフィン二量化用触媒の担体として好適である。
【００４７】
＜α−オレフィン二量化用触媒＞
本発明のα−オレフィン二量化用触媒は、本発明の成形体にアルカリ金属（Ｄ）を担持して得られるものである。
【００４８】
アルカリ金属（Ｄ）としては、ナトリウム、カリウム、又はナトリウムとカリウムとの混合物が好ましい。ここでアルカリ金属（Ｄ）とは、イオン化されていない０価の金属であり、アルカリ金属純度として９０％以上であれば、アルカリ金属以外の成分が含まれていてもよい。アルカリ金属以外の成分としては、リチウム、カリウム等の周期表第１族元素、各種酸化物又は水酸化物、周期表第１族元素以外の金属元素等が挙げられる。
【００４９】
本発明の成形体からなる担体にアルカリ金属（Ｄ）を担持させる方法としては、種々の方法を採用することができる。担持処理時の温度は通常１５０℃〜４００℃の範囲である。触媒活性、触媒寿命、及びα−オレフィン二量化生成物への選択性に優れた触媒を得る観点から、担持処理する際の温度は２００℃〜３５０℃の範囲が好ましく、２００℃〜３００℃の範囲がより好ましい。担持処理時の雰囲気は、水分及び酸化雰囲気でなければ、還元雰囲気であっても不活性雰囲気であってもよい。安全性や経済性を考慮すれば、窒素雰囲気で処理するのが好ましい。
【００５０】
担持処理時、アルカリ金属（Ｄ）を均一に担持させるために、担体は、振動、回転、又は撹拌するのが好ましい。担持されたアルカリ金属（Ｄ）は、担体と加熱下に接触することにより担体中のアルカリ金属と交換反応を起こすことが知られている。
【００５１】
α−オレフィン二量化用触媒中のアルカリ金属（Ｄ）の含有率（担持率）は、アルカリ金属（Ｄ）と担体との合計量を１００質量％とするときに、通常０．５質量％〜１０質量％の範囲であり、好ましくは１質量％〜６質量％の範囲である。
【００５２】
本発明の成形体は、従来技術で製造した成形体に比べて、より高い成形体強度とより大きい細孔容積とを有することが特徴である。このように大きな細孔容積を有することで、アルカリ金属（Ｄ）をより多く担持することが可能となる。アルカリ金属（Ｄ）の担持率と触媒活性とには相関があるので、本発明のα−オレフィン二量化用触媒はより高活性で反応を行うことが可能となる。また、一般的に、活性が高くなると担体への負荷が大きくなり、触媒担体の崩壊が進む可能性が高まってくる傾向があるが、本発明の成形体は強度が非常に高く、このような問題が発生し難いため特に好ましい。
【００５３】
＜α−オレフィン二量体の製造方法＞
本発明のα−オレフィン二量体の製造方法は、本発明のα−オレフィン二量化用触媒の存在下でα−オレフィンの二量化反応を行うものである。
【００５４】
α−オレフィンとして具体的には、エチレン、プロピレン、１−ブテン、イソブチレン、１−ペンテン等の低級α−オレフィンが挙げられる。これらの二量化反応の中でも、プロピレンの二量化による４−メチル−１−ペンテンの製造、１−ブテンとエチレンとの共二量化による３−メチル−１−ペンテンの製造に、本発明のα−オレフィン二量化用触媒を使用することが好ましい。
【００５５】
本発明のα−オレフィン二量化用触媒を使用したα−オレフィンの二量化反応における反応温度は、通常、０℃〜３００℃、好ましくは５０℃〜２００℃である。また、反応圧力は、通常、常圧ないし１９．６ＭＰａ（２００ｋｇ／ｃｍ２−Ｇ）、好ましくは１．９６ＭＰａ〜１４．７ＭＰａ（２０ｋｇ／ｃｍ２−Ｇ〜１５０ｋｇ／ｃｍ２−Ｇ）の範囲である。
反応器内のα−オレフィンの状況は当該反応条件及びα−オレフィンの種類によって異なるが、一般的に液相状態、気相状態、超臨界状態が取りうる。これらの中でも、気相状態又は超臨界状態で反応を実施することが好ましい。また、反応は固定床方式で行うこともできるし、流動床方式で行うこともできるが、固定床方式で行うことが好ましい。固定床方式で反応を行う場合に、α−オレフィンの液空間速度（ＬＨＳＶ）は通常０．１ｈｒ−１〜１０ｈｒ−１、好ましくは０．５ｈｒ−１〜５ｈｒ−１の範囲である。反応終了後の混合物から定法に従って未反応のα−オレフィン及び生成物が分離され、未反応のα−オレフィンは反応に循環再利用される。
【実施例】
【００５６】
以下、実施例によって本発明を具体的に説明するが、本発明はこれらの実施例に限定されるものではない。【００５７】
［メジアン径（ｄ５０）の測定］
窒素を流通させたグローブボックス中、２０μｍ〜８５０μｍの網ふるいの上部に３０ｇの粉体を入れ、手動でふるいにかけた。ふるい分けした後の各ふるい上での粉体の質量を測定することにより、メジアン径（ｄ５０）を算出した。【００５８】
［粒子径４０μｍ以下の粒子の含有率の測定］
窒素を流通させたグローブボックス中、４０μｍの網ふるいの上部に３０ｇの粉体を入れ、手動でふるいにかけた。ふるいをパスした粉体質量を測定し、最初に入れた３０ｇで割ることにより、粒子径４０μｍ以下の粒子の含有率を算出した。【００５９】
［炭酸水素化合物（Ａ）の熱分解率の測定］
得られた成形体を示差熱天秤（Ｒｉｇａｋｕ製  ８１２０）で４００℃まで昇温して重量減少量を測定し、成形時の炭酸水素化合物（Ａ）の含有量と重量減少量との関係から、熱分解率を計算した。なお、化学量論的に、２モルの炭酸水素化合物（Ａ）から、１モルの水と１モルのＣＯ２とが発生する。熱分解率が１００質量％の場合は、それ以上の熱分解が起こらないため、示差熱天秤での重量減少は認められない。【００６０】
［細孔容積の測定］
水銀ポロシメーター（マイクロメトリクス社製、Ａｕｔｏ  ＰｏｒｅＩＶ）を用いて水銀圧入法によって、細孔直径が０．０５μｍ〜１０μｍの範囲にある細孔容積を測定した。【００６１】
［成形体の圧壊強度の測定］
デジタル硬度計（藤原製作所製、ＫＨＴ−４０Ｎ）を用い、ＪＩＳ  Ｚ８８４１「造粒物−強度試験法」に記載の方法に従って、成形体の半径方向（円柱状成形体の胴方向）の圧壊強度を測定した。実施例８については成形体の縦方向（円柱状成形体の軸線方向）の圧壊強度も測定した。
圧壊強度の測定原理は、静止している試料台の上に、被測定対象である円柱状成形体を載置し、可動式の加圧面を上部から一定速度で下降させ、円柱状成形体に押し付けて破壊するときの強度を測定するものである。【００６２】
［触媒粉化の有無の確認］
α−オレフィン（プロピレン）の二量化反応終了後、反応器内よりα−オレフィン二量化用触媒を取り出し、目視にて触媒の粉化の有無を確認した。【００６３】
［実施例１］
〔成形体の製造〕
炭酸水素化合物（Ａ）であるＫＨＣＯ３（純正化学製、純度９９％、カタログ番号４３３００−１２０１）７０質量部と、化合物（Ｂ）であるＫ２ＣＯ３（純度９９％、ＢＥＴ法で測定した比表面積１．３ｍ２／ｇ、嵩密度０．４６ｇ／ｍＬ）３０質量部とを混合し、１００質量部の混合物粉体を得た。混合物粉体のメジアン径（ｄ５０）は１２０μｍであり、粒子径４０μｍ以下の粒子の含有率は７．５質量％であった。【００６４】
１００質量部の混合物粉体に０．９質量部のグラファイト（純度９８％、メジアン径（ｄ５０）０．６μｍ、ＢＥＴ法で測定した比表面積１５０ｍ２／ｇ）を均一に混合し、これを打錠原料として打錠成形体密度が２．０ｇ／ｍＬとなるように圧縮強度を制御して打錠成形し、直径３ｍｍ、高さ３ｍｍの円柱状の打錠成形体を得た。打錠成形体の細孔容積は０．０３ｍＬ／ｇであり、半径方向の圧壊強度は５．７ｋｇｆであった。得られた打錠成形体を３００℃で２時間、乾燥空気中で熱処理し、熱処理成形体（成形体（１））を得た。ＫＨＣＯ３の熱分解率は１００質量％であった。また、得られた熱処理成形体の細孔容積は０．２１ｍＬ／ｇであり、半径方向の圧壊強度は７．０ｋｇｆであった。熱処理成形体（成形体（１））及び熱処理前の成形体について細孔容積を測定した際の細孔分布の測定結果を図１に示す。【００６５】
〔α−オレフィン二量化用触媒の調製〕
上記成形体（１）９６．５質量部を窒素気流中、３００℃で２時間乾燥させた後、窒素雰囲気気流下、ナトリウム３．５質量部を添加し、２８０℃で３．５時間撹拌してα−オレフィン二量化用触媒（１）を調製した。【００６６】
添加したナトリウムの担持容器への付着は見られなかったため、成形体へナトリウムが全量担持されていると判断した。この際の担持率は３．５質量％であった。【００６７】
〔プロピレンの二量化反応〕
上記調製方法により得られたα−オレフィン二量化用触媒（１）４ｇを単管型反応器（直径１８ｍｍ）に充填し、反応器内温度１４０℃、反応圧力９．８ＭＰａ、プロピレン流量４ｇ／ｈで触媒層に連続的にプロピレンを供給し、プロピレンの二量化反応による４−メチル−１−ペンテン（以下、４ＭＰ−１と略す）の合成反応を行った。流通反応を１８０時間実施したときのプロピレン転化率及び４ＭＰ−１選択率を表１に示す。【００６８】
［実施例２］
〔α−オレフィン二量化用触媒の調製〕
実施例１において得られた成形体（１）９４質量部を窒素気流中、３００℃で２時間乾燥させた後、窒素雰囲気気流下、ナトリウム６質量部を添加し、２８０℃で３．５時間撹拌してα−オレフィン二量化用触媒（２）を調製した。【００６９】
添加したナトリウムの担持容器への付着は見られなかったため、成形体へナトリウムが全量担持されていると判断した。この際の担持率は６．０質量％であった。【００７０】
〔プロピレンの二量化反応〕
上記調製方法により得られたα−オレフィン二量化用触媒（２）４ｇを用いて実施例１と同様の方法によりプロピレンの二量化反応による４ＭＰ−１の合成反応を行った。流通反応を１８０時間実施したときのプロピレン転化率及び４ＭＰ−１選択率を表１に示す。【００７１】
［実施例３］
〔成形体の製造〕
炭酸水素化合物（Ａ）としてＫＨＣＯ３（純正化学製、純度９９％以上、カタログ番号４３３００−１２０１）を用いた。ＫＨＣＯ３のメジアン径（ｄ５０）は１５０μｍであり、粒子径４０μｍ以下の粒子の含有率は３．０質量％であった。【００７２】
１００質量部のＫＨＣＯ３に０．９質量部のグラファイト（純度９８％、メジアン径（ｄ５０）０．６μｍ、ＢＥＴ法で測定した比表面積１５０ｍ２／ｇ）を均一に混合し、これを打錠原料として打錠成形体密度が２．０ｇ／ｍＬとなるように圧縮強度を制御して打錠成形し、直径３ｍｍ、高さ３ｍｍの円柱状の打錠成形体を得た。得られた打錠成形体を３００℃で２時間、乾燥空気中で熱処理し、熱処理成形体（成形体（２））を得た。ＫＨＣＯ３の熱分解率は１００質量％であった。また、得られた成形体の細孔容積は０．２５ｍＬ／ｇであり、半径方向の圧壊強度は６．０ｋｇｆであった。【００７３】
〔α−オレフィン二量化用触媒の調製〕
上記成形体（２）９６．５質量部を窒素気流中、３００℃で２時間乾燥させた後、窒素雰囲気気流下、ナトリウム３．５質量部を添加し、２８０℃で３．５時間撹拌してα−オレフィン二量化用触媒（３）を調製した。【００７４】
添加したナトリウムの担持容器への付着は見られなかったため、成形体へナトリウムが全量担持されていると判断した。この際の担持率は３．５質量％であった。【００７５】
〔プロピレンの二量化反応〕
上記調製方法により得られたα−オレフィン二量化用触媒（３）４ｇを用いて実施例１と同様の方法によりプロピレンの二量化反応による４ＭＰ−１の合成反応を行った。流通反応を１８０時間実施したときのプロピレン転化率及び４ＭＰ−１選択率を表１に示す。【００７６】
［実施例４］
〔成形体の製造〕
ＫＨＣＯ３の使用量を５０質量部とし、Ｋ２ＣＯ３の使用量を５０質量部とした以外は実施例１と同様にして１００質量部の混合物粉体を得た。混合物粉体のメジアン径（ｄ５０）は１００μｍであり、粒子径４０μｍ以下の粒子の含有率は１３．０質量％であった。【００７７】
１００質量部の混合物粉体に０．９質量部のグラファイト（純度９８％、メジアン径（ｄ５０）０．６μｍ、ＢＥＴ法で測定した比表面積１５０ｍ２／ｇ）を均一に混合し、これを打錠原料として打錠成形体密度が１．９ｇ／ｍＬとなるように圧縮強度を制御して打錠成形した以外は、実施例１と同様の方法により熱処理成形体（成形体（３））を得た。ＫＨＣＯ３の熱分解率は１００質量％であった。また、得られた熱処理成形体の細孔容積は０．２１ｍＬ／ｇであり、半径方向の圧壊強度は４．６ｋｇｆであった。【００７８】
〔α−オレフィン二量化用触媒の調製〕
上記成形体（３）９６．５質量部を窒素気流中、３００℃で２時間乾燥させた後、窒素雰囲気気流下、ナトリウム３．５質量部を添加し、２８０℃で３．５時間撹拌してα−オレフィン二量化用触媒（４）を調製した。【００７９】
添加したナトリウムの担持容器への付着は見られなかったため、成形体へナトリウムが全量担持されていると判断した。この際の担持率は３．５質量％であった。【００８０】
〔プロピレンの二量化反応〕
上記調製方法により得られたα−オレフィン二量化用触媒（４）４ｇを用いて実施例１と同様の方法によりプロピレンの二量化反応による４ＭＰ−１の合成反応を行った。流通反応を１８０時間実施したときのプロピレン転化率及び４ＭＰ−１選択率を表１に示す。【００８１】
［実施例５］
〔成形体の製造〕
乳鉢で軽く押し潰して粉砕した後、２１２μｍのふるいを通過したＫ２ＣＯ３を使用した以外は実施例１と同様にして１００質量部の混合物粉体を得た。混合物粉体のメジアン径（ｄ５０）は１００μｍであり、粒子径４０μｍ以下の粒子の含有率は２３．０質量％であった。【００８２】
１００質量部の混合物粉体に０．９質量部のグラファイト（純度９８％、メジアン径（ｄ５０）０．６μｍ、ＢＥＴ法で測定した比表面積１５０ｍ２／ｇ）を均一に混合し、これを打錠原料として打錠成形体密度が２．０ｇ／ｍＬとなるように圧縮強度を制御した以外は、実施例１と同様の方法により熱処理成形体（成形体（４））を得た。ＫＨＣＯ３の熱分解率は１００質量％であった。また、得られた熱処理成形体の細孔容積は０．２０ｍＬ／ｇであり、半径方向の圧壊強度は８．４ｋｇｆであった。【００８３】
〔α−オレフィン二量化用触媒の調製〕
上記成形体（４）９６．５質量部を窒素気流中、３００℃で２時間乾燥させた後、窒素雰囲気気流下、ナトリウム３．５質量部を添加し、２８０℃で３．５時間撹拌してα−オレフィン二量化用触媒（５）を調製した。【００８４】
添加したナトリウムの担持容器への付着は見られなかったため、成形体へナトリウムが全量担持されていると判断した。この際の担持率は３．５質量％であった。【００８５】
〔プロピレンの二量化反応〕
上記調製方法により得られたα−オレフィン二量化用触媒（５）４ｇを用いて実施例１と同様の方法によりプロピレンの二量化反応による４ＭＰ−１の合成反応を行った。流通反応を１８０時間実施したときのプロピレン転化率及び４ＭＰ−１選択率を表２に示す。【００８６】
［実施例６］
〔成形体の製造〕
乳鉢で軽く押し潰して粉砕した後、２１２μｍのふるいを通過したＫ２ＣＯ３を使用した以外は実施例４と同様にして１００質量部の混合物粉体を得た。混合物粉体のメジアン径（ｄ５０）は９０μｍであり、粒子径４０μｍ以下の粒子の含有率は２６．５質量％であった。【００８７】
１００質量部の混合物粉体に０．９質量部のグラファイト（純度９８％、メジアン径（ｄ５０）０．６μｍ、ＢＥＴ法で測定した比表面積１５０ｍ２／ｇ）を均一に混合し、これを打錠原料として打錠成形体密度が１．９ｇ／ｍＬとなるように圧縮強度を制御した以外は、実施例１と同様の方法により熱処理成形体（成形体（５））を得た。ＫＨＣＯ３の熱分解率は１００質量％であった。また、得られた熱処理成形体の細孔容積は０．２０ｍＬ／ｇであり、半径方向の圧壊強度は７．８ｋｇｆであった。【００８８】
〔α−オレフィン二量化用触媒の調製方法〕
上記成形体（５）９６．５質量部を窒素気流中、３００℃で２時間乾燥させた後、窒素雰囲気気流下、ナトリウム３．５質量部を添加し、２８０℃で３．５時間撹拌してα−オレフィン二量化用触媒（６）を調製した。【００８９】
添加したナトリウムの担持容器への付着は見られなかったため、成形体へナトリウムが全量担持されていると判断した。この際の担持率は３．５質量％であった。【００９０】
〔プロピレンの二量化反応〕
上記調製方法により得られたα−オレフィン二量化用触媒（６）４ｇを用いて実施例１と同様の方法によりプロピレンの二量化反応による４ＭＰ−１の合成反応を行った。流通反応を１８０時間実施したときのプロピレン転化率及び４ＭＰ−１選択率を表２に示す。【００９１】
［実施例７］
〔成形体の製造〕
炭酸水素化合物（Ａ）であるＫＨＣＯ３（純正化学製、純度９９％、カタログ番号４３３００−１２０１）を乳鉢で粉砕して得られた粉体（メジアン径（ｄ５０）１５μｍ）１３質量部と、化合物（Ｂ）であるＫ２ＣＯ３（純度９９％、ＢＥＴ法で測定した比表面積が１．２ｍ２／ｇ、嵩密度０．９４ｇ／ｍＬ）８７質量部とを混合し、１００質量部の混合物粉体を得た。混合物粉体のメジアン径（ｄ５０）は２６０μｍであり、粒子径４０μｍ以下の粒子の含有率は１４．６質量％であった。【００９２】
１００質量部の混合物粉体に０．９質量部のグラファイト（メジアン径（ｄ５０）０．６μｍ、ＢＥＴ法で測定した比表面積１５０ｍ２／ｇ）を均一に混合し、これを打錠原料として、成形体密度が１．８ｇ／ｍＬとなるように圧縮強度を制御して打錠成形し、直径３ｍｍ、高さ３ｍｍの円柱状の成形体を得た。打錠成形の間、圧縮強度は安定的に推移し、安定な打錠成形が可能であった。得られた打錠成形体を３００℃で２時間、乾燥空気中で熱処理し、熱処理成形体（成形体（６））を得た。ＫＨＣＯ３の熱分解率は１００質量％であった。また、得られた熱処理成形体の細孔容積は０．１５ｍＬ／ｇであり、半径方向の圧壊強度は５．９ｋｇｆであった。【００９３】
〔α−オレフィン二量化用触媒の調製〕
上記成形体（６）９６．５質量部を窒素気流中、３００℃で２時間乾燥させた後、窒素雰囲気気流下、ナトリウム３．５質量部を添加し、２８０℃で３．５時間撹拌してα−オレフィン二量化用触媒（７）を調製した。【００９４】
添加したナトリウムの担持容器への付着は見られなかったため、成形体へナトリウムが全量担持されていると判断した。この際の担持率は３．５質量％であった。【００９５】
〔プロピレンの二量化反応〕
上記調製方法により得られたα−オレフィン二量化用触媒（７）４ｇを単管型反応器（直径１８ｍｍ）に充填し、反応器内温度１４０℃、反応圧力９．８ＭＰａ、プロピレン流量４ｇ／ｈで触媒層に連続的にプロピレンを供給し、プロピレンの二量化反応による４ＭＰ−１の合成反応を行った。流通反応を１８０時間実施したときのプロピレン転化率及び４ＭＰ−１選択率を表２に示す。【００９６】
［実施例８］
〔成形体の製造〕
ＫＨＣＯ３の使用量を８０質量部とし、Ｋ２ＣＯ３の使用量を２０質量部とした以外は実施例１と同様にして１００質量部の混合物粉体を得た。混合物粉体のメジアン径（ｄ５０）は１２０μｍであり、粒子径４０μｍ以下の粒子の含有率は５．０質量％であった。【００９７】
１００質量部の混合物粉体に０．９質量部のグラファイト（純度９８％、メジアン径（ｄ５０）０．６μｍ、ＢＥＴ法で測定した比表面積１５０ｍ２／ｇ）を均一に混合し、これを打錠原料として打錠成形体密度が２．０ｇ／ｍＬとなるように圧縮強度を制御した以外は、実施例１と同様の方法により熱処理成形体（成形体（７））を得た。得られた熱処理成形体の細孔容積は０．２４ｍＬ／ｇであった。また、半径方向の圧壊強度は５．２ｋｇｆであり、縦方向の圧壊強度は２２．５ｋｇｆであった。【００９８】
［比較例１］
〔成形体の製造〕
化合物（Ｂ）としてＫ２ＣＯ３（旭硝子製、純度９９％）を用いた。Ｋ２ＣＯ３のメジアン径（ｄ５０）は１１０μｍであり、粒子径４０μｍ以下の粒子の含有率は４．０質量％であった。【００９９】
１００質量部のＫ２ＣＯ３に０．９質量部のグラファイト（メジアン径（ｄ５０）０．６μｍ、ＢＥＴ法で測定した比表面積１５０ｍ２／ｇ）を均一に混合し、これを打錠原料として打錠成形体密度が２．０ｇ／ｍＬとなるように圧縮強度を制御して打錠成形し、直径３ｍｍ、高さ３ｍｍの円柱状の打錠成形体を得た。得られた打錠成形体を３００℃で２時間、乾燥空気中で熱処理し、熱処理成形体（成形体（Ｃ１））を得た。得られた熱処理成形体の細孔容積は０．０５ｍＬ／ｇであった。また、半径方向の圧壊強度は６．０ｋｇｆであった。【０１００】
〔α−オレフィン二量化用触媒の調製〕
上記成形体（Ｃ１）９６．５質量部を窒素気流中、３００℃で２時間乾燥させた後、窒素雰囲気気流下、ナトリウム３．５質量部を添加し、２８０℃で３．５時間撹拌してα−オレフィン二量化用触媒（Ｃ１）を調製した。【０１０１】
添加したナトリウムが担持容器内部及び成形体の外表面に固着して、容器からの排出が一部困難なものが存在した。これより、添加したナトリウムは成形体へ全量担持はされていないと判断した。この際の担持率は３．５質量％に満たないと考えられる。【０１０２】
［比較例２］
〔α−オレフィン二量化用触媒の調製方法〕
比較例１において得られた成形体（Ｃ１）９９質量部を窒素気流中、３００℃で２時間乾燥させた後、窒素雰囲気気流下、ナトリウム１質量部を添加し、２８０℃で３．５時間撹拌してα−オレフィン二量化用触媒（Ｃ２）を調製した。【０１０３】
添加したナトリウムの担持容器への付着は見られなかったため、成形体へナトリウムが全量担持されていると判断した。この際の担持率は１．０質量％であった。【０１０４】
〔プロピレンの二量化反応〕
上記調製方法により得られたα−オレフィン二量化用触媒（Ｃ２）４ｇを用いて実施例１と同様の方法によりプロピレンの二量化反応による４ＭＰ−１の合成反応を行った。流通反応を１８０時間実施したときのプロピレン転化率及び４ＭＰ−１選択率を表３に示す。【０１０５】
［比較例３］
〔成形体の製造〕
打錠成形体密度が１．５５ｇ／ｍＬとなるように圧縮強度を制御して打錠成形した以外は、比較例１と同様にして熱処理成形体（成形体（Ｃ２））を得た。得られた熱処理成形体の細孔容積は０．２１ｍＬ／ｇであった。また、半径方向の圧壊強度は１．１ｋｇｆであった。【０１０６】
〔α−オレフィン二量化用触媒の調製〕
上記成形体（Ｃ２）９６．５質量部を窒素気流中、３００℃で２時間乾燥させた後、窒素雰囲気気流下、ナトリウム３．５質量部を添加し、２８０℃で３．５時間撹拌してα−オレフィン二量化用触媒（Ｃ３）の調製を試みた。しかし、担持中に成形体（Ｃ２）が粉化したため、触媒としての回収が不可能になった。【０１０７】
【表１】
0006014277.tif 000002
【０１０８】
【表２】
0006014277.tif 000003
【０１０９】
【表３】
0006014277.tif 000004
【０１１０】
表１〜表３に、実施例１〜８及び比較例１〜３で得られた成形体の物性、並びにナトリウム担持の結果及びプロピレンの二量化反応の結果を示した。本発明によれば、細孔容積が大きく、かつ高い圧壊強度を有する成形体が得られることがわかる。成形体の強度が高いことから、その後のアルカリ金属担持工程及びα−オレフィンの二量化反応工程での触媒の粉化が抑制され、長寿命触媒を調製することが可能になる。また、成形体の細孔容積が大きいことから、ナトリウムの担持量を多くしても全量が成形体に担持される。よって、反応活性（ここではプロピレンの転化率）が高い触媒が得られることがわかる。【０１１１】
２０１３年１２月１７日に出願された日本出願２０１３−２６０２２６の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
0006014277.tif 000005